(57)【要約】【課題】高密度記録領域における電磁変換特性が良好で、且つ生産性の高い磁気記録媒体及びその製造方法を提供する。【解決手段】本発明の磁気記録媒体の製造方法は、支持体２の上に着色材料と放射線硬化性樹脂とを含む平滑化層２０を形成する工程と、平滑化層２０の上に磁性層を形成する工程とを含み、平滑化層２０を形成する工程において、支持体２と平滑化層２０とからなる磁気記録媒体前駆体５ｂの光透過率を測定することにより、平滑化層２０の厚さを制御することを特徴とする。【選択図】図４
2011048886.tif 000002
【特許請求の範囲】
【請求項１】
支持体と、前記支持体の上に設けられた平滑化層と、前記平滑化層の上に設けられた磁性層とを含む磁気記録媒体であって、
前記平滑化層は、着色材料と放射線硬化性樹脂とを含むことを特徴とする磁気記録媒体。
【請求項２】
前記着色材料の含有量が、前記平滑化層の全重量に対して０．３重量％以上１０．０重量％以下である請求項１に記載の磁気記録媒体。
【請求項３】
前記平滑化層の厚さが、０．０５μｍ以上１．０μｍ以下である請求項１又は２に記載の磁気記録媒体。
【請求項４】
前記平滑化層と前記磁性層との間に中間層をさらに含む請求項１〜３のいずれか１項に記載の磁気記録媒体。
【請求項５】
支持体と、前記支持体の上に設けられた平滑化層と、前記平滑化層の上に設けられた磁性層とを含む磁気記録媒体の製造方法であって、
支持体の上に着色材料と放射線硬化性樹脂とを含む平滑化層を形成する工程と、
前記平滑化層の上に磁性層を形成する工程とを含み、
前記平滑化層を形成する工程において、前記支持体と前記平滑化層とからなる磁気記録媒体前駆体の光透過率を測定することにより、前記平滑化層の厚さを制御することを特徴とする磁気記録媒体の製造方法。
【請求項６】
前記着色材料の含有量が、前記平滑化層の全重量に対して０．３重量％以上１０．０重量％以下である請求項５に記載の磁気記録媒体の製造方法。
【請求項７】
前記平滑化層の厚さを、０．０５μｍ以上１．０μｍ以下の範囲内に制御する請求項５又は６に記載の磁気記録媒体の製造方法。
【請求項８】
前記平滑化層の上に磁性層を形成する工程に代えて、前記平滑化層の上に中間層を形成する工程と、前記中間層の上に磁性層を形成する工程とを含む請求項５〜７のいずれか１項に記載の磁気記録媒体の製造方法。
【請求項９】
請求項５〜８のいずれか１項に記載の磁気記録媒体の製造方法により製造されたことを特徴とする磁気記録媒体。
【発明の詳細な説明】
【技術分野】
【０００１】
本発明は特に高密度記録分野における電磁変換特性が良好で、生産性に優れた磁気記録媒体及びその製造方法に関する。
【背景技術】
【０００２】
磁気記録媒体のひとつである磁気テープには、オーディオテープ、ビデオテープ、コンピュータテープ等の種々の用途があるが、特にデータバックアップ用のコンピュータテープの分野では、バックアップ対象となるハードディスクの大容量化に伴い、１巻当たり数１００ＧＢ以上の記憶容量のものが実用化されており、今後ハードディスクのさらなる高容量化に対応するため、バックアップテープの高容量化は不可欠である。また、バックアップテープは、高容量化のみならず、電磁変換特性の向上、特にＣ／Ｎ比の向上も重要な課題である。
【０００３】
一般に磁気テープのＣ／Ｎ比等の電磁変換特性を向上させるためには、磁気ヘッドと磁気テープとの間隔をできる限り近づけることが重要となる。しかし、磁気テープの支持体として使用されるベースフィルムは、巻き取りを容易にするために、ベースフィルム中に数種類のフィラーを添加して突起を形成することで、その表面を粗く設定している。
【０００４】
これらフィラーにより形成された突起は、磁性層の表面に凹凸を発生させ、磁気ヘッドと磁気テープとの近接を阻害し、電磁変換特性も低下することになる。また、粗大な突起においては、信号抜けを引き起こし、エラーレートの悪化を招くことになる。
【０００５】
一方、近年のコンピュータテープ用ベースフィルムにおいても、ベースフィルム自体の表面平滑化が行われてはいるが、更なる高記録密度化に向け、ベースフィルム上に設けられる磁性層、非磁性層の薄層化が進んでおり、もはや、ベースフィルムの巻き取り性と電磁変換特性の両立を図ることが非常に困難な状況になってきている。
【０００６】
また、磁性層の表面に発生した凹凸を除去するため、ベースフィルムの上に非磁性層と磁性層とを形成した後にカレンダ処理を行い、磁性層の表面を平滑化している。このカレンダ処理では、鏡面のカレンダロールで磁性層の表面に熱と圧力をかけて、磁性層の表面を平滑にする方法である。しかし、磁性層に与えられる圧力、熱の上限は機械的な制約を受けたり、条件を上げ過ぎるとカレンダロールに磁性層が付着してカレンダ処理が継続できなくなる問題があった。
【０００７】
この問題を解決する方法として、例えば、ベースフィルムの少なくとも一方の主面上に、平滑化塗布層又は中間層を設けた磁気記録媒体が提案されている（例えば、特許文献１、特許文献２参照。）。
【先行技術文献】
【特許文献】
【０００８】
【特許文献１】特開２００４−３３４９８８号公報
【特許文献２】特開２００６−３１８０５号公報
【発明の概要】
【発明が解決しようとする課題】
【０００９】
しかし、特許文献１及び特許文献２の方法では、ベースフィルム上に平滑化塗布層又は中間層を塗布した後、そのまま硬化させているために、塗膜の硬化までの平滑化塗布層又は中間層のレベリングによってベースフィルムの平滑性が決定されることになる。レベリングに寄与する要因として塗料の表面張力、塗料粘度、塗料の降伏値、塗布から硬化までにかかる時間、塗布方式等があり、これらにより塗膜の平滑性が大きく左右され、レベリングだけで充分な平滑面を得るのが難しい。また、これらの方法では必要最低限の膜厚を維持することが技術的に困難である。
【００１０】
また、特許文献１及び特許文献２には、平滑化塗布層又は中間層を放射線硬化性樹脂を用いて形成することが記載されているが、その放射線硬化性樹脂を安価で扱いやすい紫外線で硬化させる場合においては、酸素濃度が充分低い環境下でないと、酸素により硬化反応が阻害を受け、反応性が低下してモノマーが低分子のまま残留したり、硬化が不十分になりやすい。そのため、通常の空気中で充分に硬化させるためには強い紫外線照射を長い時間にわたってベースフィルムに照射する必要があり、ベースフィルムにダメージを与えたり、生産速度が低下する問題がある。また、紫外線照射部において酸素を除去する場合には、そのための特別な装置が必要になり製造装置が複雑になるという問題がある。
【００１１】
本発明者らは、先の特開２００８−２７９４３８号において、これらの問題に対応する技術を提案してきたが、鋭意検討の結果、本発明は、更に高精度での製造管理方法、並びにそれに適した媒体に関するものであり、高密度記録領域における電磁変換特性が良好で、且つ生産性の高い磁気記録媒体及びその製造方法を提供するものである。
【課題を解決するための手段】
【００１２】
本発明の磁気記録媒体は、支持体と、前記支持体の上に設けられた平滑化層と、前記平滑化層の上に設けられた磁性層とを含む磁気記録媒体であって、前記平滑化層は、着色材料と放射線硬化性樹脂とを含むことを特徴とする。
【００１３】
また、本発明の磁気記録媒体の製造方法は、支持体と、前記支持体の上に設けられた平滑化層と、前記平滑化層の上に設けられた磁性層とを含む磁気記録媒体の製造方法であって、支持体の上に着色材料と放射線硬化性樹脂とを含む平滑化層を形成する工程と、前記平滑化層の上に磁性層を形成する工程とを含み、前記平滑化層を形成する工程において、前記支持体と前記平滑化層とからなる磁気記録媒体前駆体の光透過率を測定することにより、前記平滑化層の厚さを制御することを特徴とする。
【００１４】
また、本発明の磁気記録媒体は、上記本発明の磁気記録媒体の製造方法により製造されたことを特徴とする。
【発明の効果】
【００１５】
本発明は、平滑な磁性層を実現し、高密度記録領域における電磁変換特性が良好で、且つ生産性の高い磁気記録媒体及びその製造方法を提供できる。
【図面の簡単な説明】
【００１６】
【図１】本発明の磁気記録媒体の製造に用いる磁気テープの製造装置の一例を示す模式側面図である。
【図２】図１の位置Ａにおける支持体のイメージ断面図である。
【図３】図１の位置Ｂにおける前駆体のイメージ断面図である。
【図４】図１の位置Ｃにおける前駆体のイメージ断面図である。
【図５】青系顔料を用いた磁気記録媒体前駆体の光透過率を測定した結果を示す図である。
【図６】平滑化層の厚さと光透過率との関係を示す図である。
【図７】赤系顔料を用いた磁気記録媒体前駆体の光透過率を測定した結果を示す図である。
【図８】黄系顔料を用いた磁気記録媒体前駆体の光透過率を測定した結果を示す図である。
【発明を実施するための形態】
【００１７】
本発明の磁気記録媒体の製造方法は、支持体と、上記支持体の上に設けられた平滑化層と、上記平滑化層の上に設けられた磁性層とを含む磁気記録媒体の製造方法であって、支持体の上に着色材料と紫外線硬化性樹脂とを含む平滑化層を形成する工程と、上記平滑化層の上に磁性層を形成する工程とを含み、上記平滑化層を形成する工程において、上記支持体と上記平滑化層とからなる磁気記録媒体前駆体の光透過率を測定することにより、上記平滑化層の厚さを制御することを特徴とする。
【００１８】
本発明の磁気記録媒体の製造方法では、支持体と平滑化層とからなる磁気記録媒体前駆体の光透過率を測定することにより、平滑化層の厚さを制御するので、平滑化層の厚さの制御が容易となり、生産性が向上する。また、このようにして得られた本発明の磁気記録媒体は、磁性層の表面が極めて平滑であるために電磁変換特性が良好で、特に磁性層を薄膜化した高密度記録領域のＣ／Ｎ比が格段に向上する。
【００１９】
以下、本発明の磁気記録媒体の製造方法の実施形態を図面に基づいて具体的に説明する。以下の実施形態では、磁気記録媒体のひとつである磁気テープの製造方法について説明する。
【００２０】
図１は、本発明の磁気記録媒体の製造に用いる磁気テープの製造装置の一例を示す模式側面図である。図１の磁気テープの製造装置は、支持体２を送り出すための送り出しロール１と、着色材料と放射線硬化性樹脂とを含む平滑化層用塗料を支持体２上に塗布するためのコータ３と、平滑化層用塗料に含まれる溶剤を除去するためのドライア４と、支持体２と塗布後の平滑化層とからなる前駆体５ａの光透過率を測定する第１の光透過率測定装置６と、塗布後の平滑化層を押圧して平滑化するための表面が鏡面仕上げされた表面加工ロール７と、着色材料と放射線硬化性樹脂とを含む平滑化層に放射線を照射して硬化させるための放射線照射装置８と、表面加工ロール７と協働して平滑化層を押圧するバックアップロール９と、支持体２と硬化後の平滑化層とからなる前駆体５ｂの光透過率を測定する第２の光透過率測定装置１０と、前駆体５ｂを巻き取るための巻き取りロール１１とを備えている。
【００２１】
図１の製造装置を用いた磁気テープの製造方法では、先ず、支持体２が送り出しロール１より繰り出され、位置Ａに達する。位置Ａにおける支持体２のイメージ断面図を図２に示す。図２において、支持体２の表面２ａには凹凸が形成され粗面化している。
【００２２】
次に、支持体２は、コータ３によって、支持体２の上に着色材料と放射線硬化性樹脂とを含む平滑化層用塗料が塗布される。
【００２３】
次に、支持体２の上に塗布された平滑化層用塗料は、ドライア４によって乾燥され、余分な溶剤が除去され、支持体２と塗布後の平滑化層とからなる前駆体５ａは位置Ｂに達する。位置Ｂにおける前駆体５ａのイメージ断面図を図３に示す。図３において、支持体２の表面２ａには、平滑化層２０が形成されている。この時点では、支持体２の表面２ａの凹凸の影響が平滑化層２０の表面にまで達し、平滑化層２０の表面には凹凸が形成され粗面化している。
【００２４】
次に、前駆体５ａは第１の光透過率測定装置６によりその光透過率が測定される。平滑化層２０は、着色材料を含んでいるため、平滑化層２０の厚さが大きくなれば、その光透過率が低下し、平滑化層２０の厚さが小さくなれば、その光透過率が上昇する。即ち、平滑化層２０の光透過率とその厚さには一定の関係があり、その関係を検量線として求めておけば、平滑化層２０の光透過率を測定することにより、連続的に平滑化層２０の厚さを測定できる。これにより、仮に平滑化層２０の厚さが設計値より外れた場合には、コータ３からの平滑化層用塗料の塗布量を調整することにより、直ちに平滑化層２０の厚さを制御できる。
【００２５】
次に、前駆体５ａは、バックアップロール９により、平滑化層２０を設けた前駆体５ａの背面側から表面加工ロール７に押圧されて当接され、平滑化層２０は平滑化されるとともに、この当接された状態で放射線照射装置８によって支持体２を介して平滑化層２０に放射線照射が行われる。これにより、平滑化層２０の平滑化と硬化とが行われ、支持体２の上に硬化した平滑化層２０が形成された前駆体５ｂが得られる。
【００２６】
前駆体５ｂは、さらにバックアップロール９と表面加工ロール７との間を通って位置Ｃに達する。位置Ｃにおける前駆体５ｂのイメージ断面図を図４に示す。図４において、前駆体５ｂは、支持体２と、支持体２の表面２ａに形成され硬化して平滑化された平滑化層２０を備えている。
【００２７】
次に、前駆体５ｂは第２の光透過率測定装置１０によりその光透過率が測定される。これにより、前述と同様にして平滑化層２０の厚さが確認できる。これにより、仮に平滑化層２０の厚さが設計値より外れた場合には、コータ３からの平滑化層用塗料の塗布量を調整することにより、平滑化層２０の厚さを微調整できる。
【００２８】
本実施形態では、上記のように第１の光透過率測定装置６と第２の光透過率測定装置１０の２台を用いて前駆体５ａ、５ｂの光透過率をそれぞれ測定したが、光透過率の測定は第１の光透過率測定装置６のみにより行ってもよい。
【００２９】
その後、前駆体５ｂは、巻き取りロール１１に巻き取られる。巻き取られた前駆体５ｂは、さらに、中間層形成工程（図示せず。）及び磁性層形成工程（図示せず。）を経て本実施形態の磁気テープが完成する。前駆体５ｂは、上記のように巻き取らずにその後連続的に中間層形成工程及び磁性層形成工程を行うこともできる。
【００３０】
以下、上記本実施形態の磁気記録媒体の製造方法についてさらに詳細に説明する。
【００３１】
＜支持体＞
支持体２としては特に限定されないが、一般的には各種合成樹脂からなる可撓性のフィルムが使用できる。具体的には例えば、ポリエチレンテレフタレートフィルム、ポリエチレンナフタレートフィルム、ポリアミドフィルム、アラミドフィルム、ポリイミドフィルム、ポリカーボネートフィルム、ポリフェニレンサルファイドフィルム、ポリスルフォンフィルム、ポリプロピレンフィルム等が挙げられる。なかでも機械的強度、寸法安定性、耐熱性、価格等の点からポリエチレンテレフタレートフィルムが好ましく、特に２軸延伸したポリエチレンテレフタレートフィルムが好ましい。
【００３２】
支持体２の厚さとしては特に制限はないが、用途に合わせて、通常３〜１５０μｍのものが用いられる。
【００３３】
＜平滑化層＞
平滑化層２０は、着色材料と放射線硬化性樹脂とを含有している。平滑化層２０の厚さは、０．０５μｍ以上１．０μｍ以下が好ましく、０．１μｍ以上０．５μｍ以下がより好ましい。０．０５μｍより薄いと酸素による硬化障害が大きくなり硬化しにくくなる傾向があり、１．０μｍを超えると平滑化層２０の硬化時に応力が支持体２に加わり、支持体２が変形する傾向がある。即ち、平滑化層２０の厚さ制御は重要である。本実施形態では、前述のとおり第１の光透過率測定装置６及び第２の光透過率測定装置１０を用いて平滑化層２０の厚さを制御できるので、平滑化層２０の厚さの制御が容易となり、生産性が向上する。
【００３４】
上記着色材料としては、顔料、染料等を用いることができるが、有機溶剤に不溶な顔料が好ましい。顔料としては、無機顔料及び有機顔料を使用できる。
【００３５】
上記無機顔料としては、例えば、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等を使用できる。
【００３６】
上記有機顔料としては、例えば、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系の顔料等を使用できる。また、有機顔料としては、酸性カーボン、中性カーボン又は塩基性カーボンからなるカーボンブラックも用いられる。また、架橋したアクリル樹脂の中空粒子等も顔料として使用することができる。
【００３７】
また、青系顔料としては、例えば、Ｃ．Ｉ．ピグメントブルー１、２、３、１５：３、１５：４、１５：３４、１６、２２、６０等を使用できる。特に、耐候性、着色力等の点から、Ｃ．Ｉ．ピグメントブルー１５：３、１５：４から選択される１種又は２種以上の混合物が好ましい。
【００３８】
また、赤系顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、２５４、Ｃ．Ｉ．ピグメントバイオレット１９等を使用できる。特に、耐候性、着色力等の点から、Ｃ．Ｉ．ピグメントレッド１２２、２０２、２０９、２５４、Ｃ．Ｉ．ピグメントバイオレット１９から選択される１種又は２種以上の混合物が好ましい。
【００３９】
また、黄系顔料としては、例えば、Ｃ．Ｉ．ピグメントイエロー１、２、３、１２、１３、１４Ｃ、１６、１７、７３、７４、７５、８３、９３、９５、９７、９８、１０９、１１０、１１４、１２０、１２８、１２９、１３０、１３８、１３９、１４７、１５０、１５１、１５４、１５５、１８０、１８５、２１３、２１４等を使用できる。特に、耐候性等の点から、Ｃ．Ｉ．ピグメントイエロー７４、８３、１０９、１１０、１２０、１２８、１３８、１３９、１５０、１５１、１５４、１５５、２１３、２１４から選択される１種又は２種以上の混合物が好ましい。
【００４０】
また、黒系顔料としては、例えば、三菱化学社製のＨＣＦ、ＭＣＦ、ＲＣＦ、ＬＦＦ、ＳＣＦ、キャボット社製のモナーク、リーガル、デグサ・ヒュルス社製のカラーブラック、スペシャルブラック、プリンテックス、東海カーボン社製のトーカブラック、コロンビア社製のラヴェン等を使用できる。
【００４１】
上記着色材料の含有量は、平滑化層の全重量に対して０．３重量％以上１０．０重量％以下であることが好ましく、１．０重量％以上８．０重量％以下がより好ましい。０．３重量%未満では、発色が悪く、光透過率が高いため、膜厚の高感度での検出が困難となる傾向がある。また、１０．０重量%を超えると、樹脂としての硬化に時間が掛り、生産性が低下する傾向がある。
【００４２】
また、上記着色材料の粒径は、平滑化層の厚さの大きさを超えない範囲が好ましい。平滑化層の厚さを超えると、表面平滑性が低下し、平滑化層の本来の目的を達成できない場合がある。本発明における粒径は、透過型電子顕微鏡（ＴＥＭ）にて撮影した写真から各粒子の最大径を実測したものである。
【００４３】
上記放射線硬化性樹脂としては特に限定されないが、硬化性が良好な２官能以上の放射線硬化性樹脂が好ましい。具体的には例えば、アクリル酸、アクリル酸エステル、アクリルアミド類、メタクリル酸エステル、メタクリル酸アミド類、アリル化合物、ビニルエーテル、ビニルエステル類等を使用できる。これらの樹脂は、単独でも使用できるが、複数を組み合わせて使用することもできる。
【００４４】
上記放射線硬化性樹脂の含有量は、平滑化層の全重量に対して７０重量％以上９９．２重量％以下であることが好ましく、８０重量％以上９９．２重量％以下がより好ましい。この範囲内であれば、平滑化がより確実に充分に行われるからである。本発明において放射線硬化性樹脂とは、放射線照射によって反応し、重合あるいは架橋して高分子量化する樹脂をいう。
【００４５】
本発明において放射線とは、電子線、紫外線、可視光等の樹脂硬化能を有する粒子線及び電磁波をいい、なかでもエネルギーの高い紫外線、電子線を使用するのが好ましい。特に、紫外線照射機は放射線硬化性樹脂を硬化させるエネルギー源としては安価であり、扱いやすい。一般的には紫外線光源としては高圧水銀ランプ、メタルハライドランプ、発光ダイオード（ＬＥＤ）等が用いられる。硬化に必要なエネルギー量は、ランプの種類、開始剤の種類、塗膜に含まれるフィラー、支持体の紫外線領域の透過率等によっても異なるが、一般的には１０〜１０００ｍＪ／ｃｍ2で使用される。
【００４６】
上記放射線硬化性樹脂を特に紫外線、可視光をエネルギー源として硬化させる場合には、平滑化層用塗料には光ラジカル重合剤を添加する必要がある。光ラジカル重合剤としては特に限定されず、例えば、ベンジル、ジアセチル等のα−ジケトン類；ベンゾイン等のアシロイン類；ベンゾインメチルエーテル、ベンゾインエチルエーテル、ベンゾインイソプロピルエーテル等のアシロインエーテル類；チオキサントン、２，４−ジエチルチオキサントン、チオキサントン−４−スルホン酸等のチオキサントン類；ベンゾフェノン、４，４’−ビス（ジメチルアミノ）ベンゾフェノン、４，４’−ビス（ジエチルアミノ）ベンゾフェノン等のベンゾフェノン類；ミヒラーケトン類；アセトフェノン、２−（４−トルエンスルホニルオキシ）−２−フェニルアセトフェノン、ｐ−ジメチルアミノアセトフェノン、α，α’−ジメトキシアセトキシベンゾフェノン、２，２’−ジメトキシ−２−フェニルアセトフェノン、ｐ−メトキシアセトフェノン、２−メチル［４−（メチルチオ）フェニル］−２−モルフォリノ−１−プロパノン、２−ベンジル−２−ジメチルアミノ−１−（４−モルフォリノフェニル）−ブタン−１−オン等のアセトフェノン類；アントラキノン、１，４−ナフトキノン等のキノン類；フェナシルクロライド、トリハロメチルフェニルスルホン、トリス（トリハロメチル）−ｓ−トリアジン等のハロゲン化合物、アシルホスフィンオキシド類、ジ−ｔ−ブチルパーオキサイド等の過酸化物等が使用できる。また、各種光イオン重合剤等も用いることができる。紫外線照射をベースフィルムである支持体２側から行う場合には、透過する波長に応じた開始剤を選ぶことが好ましく、例えば支持体２の材質がポリエチレンテレフタレートやポリエチレンナフタレートの場合には、支持体２の吸収波長と重ならないような波長領域で且つ照射紫外線の波長領域に吸収を持つ光ラジカル重合剤を選択することが好ましい。
【００４７】
上記光ラジカル重合剤の含有量は、放射線硬化性樹脂１００重量部に対して０．５重量部以上１０．０重量部以下が好ましい。この範囲内であれば他の成分の含有量に大きな影響を与えずに放射線硬化性樹脂の硬化が可能だからである。
【００４８】
本発明では、上記放射線硬化性樹脂は、上記着色材料とともに用いるので、放射線硬化性樹脂として例えば紫外線硬化性樹脂を用いる場合には着色材料が、紫外線の吸収効率を向上させる光吸収補助剤として機能するので、紫外線硬化性樹脂の硬化性が向上し、さらに紫外線照射量も減らせるので、支持体フィルムの熱変形、熱収縮等を防止することもできる。
【００４９】
上記平滑化層用塗料は、上記着色材料、放射線硬化性樹脂、光ラジカル重合剤等を有機溶剤とともに混合することにより作製すればよい。
【００５０】
上記有機溶剤としては、例えば、メチルエチルケトン、シクロヘキサノン、メチルイソブチルケトン等のケトン系溶剤、テトラヒドロフラン、ジオキサン等のエーテル系溶剤、酢酸エチル、酢酸ブチル等の酢酸エステル系溶剤等が使用できる。これらの溶剤は、単独で又は混合して使用され、さらにトルエン等と混合して使用される。
【００５１】
上記平滑化層用塗料の塗布方法としては特に限定されず、エクストルージョンダイコート、スライドコート、カーテンコート等の塗布方法を用いることができる。
【００５２】
次に、上記平滑化層の厚さを制御する方法について詳述する。前述のとおり、本発明の磁気記録媒体の製造方法では、支持体と平滑化層とからなる磁気記録媒体前駆体の光透過率を測定することにより、平滑化層の厚さを制御する。より具体的には、平滑化層は、着色材料を含んでいるため、平滑化層の厚さが大きくなれば、その光透過率が低下し、平滑化層の厚さが小さくなれば、その光透過率が上昇する。これにより、平滑化層の光透過率を測定することにより、平滑化層の厚さを測定できる。
【００５３】
図５は、支持体として厚さ６．０μｍのポリエチレンテレフタレート製のシートを用い、その上にそれぞれ厚さ０．５μｍ、０．３μｍ、０．１μｍの平滑化層を形成した磁気記録媒体前駆体の光透過率を測定した結果を示す図である。平滑化層は、青系顔料と放射線硬化性樹脂とから形成した。上記青色顔料としては、Ｃ．Ｉ．ピグメントブルー１５：３を用いた。青色顔料の含有量は、平滑化層の全重量に対して３．０重量％とした。上記放射線硬化性樹脂としては、日本化薬社製のアクリレートモノマー“ＴＭＰＴＡ”と、チバガイギー社製の光ラジカル重合剤“イルガキュア８１９”とを用いて、波長が約４００ｎｍのＬＥＤ光源にて硬化させたものを用いた。
【００５４】
図５より、波長５００ｎｍ〜８００ｎｍの範囲で光透過率が９０％以下に低下することが分かる。これらの光透過率の低下量は、顔料の含有量を一定にすると平滑化層の厚さに比例して増加する。従って、平滑化層の光透過率とその厚さとの関係を検量線として求めておけば、平滑化層の光透過率を測定することにより、平滑化層の厚さを測定できる。図５及び後述する図７、図８において、Ｃｌｅａｒ（Ｒｅｆ）は、支持体のみの光透過率を示す。
【００５５】
上記光透過率の測定に用いる透過光としては、波長５００ｎｍ〜８００ｎｍでの光透過率が９０％以下となる青系顔料を用いる場合には、波長６５０ｎｍ〜７８０ｎｍの赤色レーザー光を用いることができる。例えば、波長６３３ｎｍのＨｅＮｅレーザー光、波長６８０ｎｍの半導体レーザー光等を用いることができる。
【００５６】
図６は、上記平滑化層に波長６３３ｎｍのＨｅＮｅレーザー光を照射した場合の平滑化層の厚さと光透過率との関係を示す図である。図６に示したグラフを検量線として用いることにより、平滑化層の光透過率からその厚さを測定できる。
【００５７】
また、図７は、上記青系顔料に代えて、赤系顔料であるＣ．Ｉ．ピグメントレッド１２２を用いた以外は、図５の場合と同様にして測定した磁気記録媒体前駆体の光透過率の測定結果を示したものである。図７より、波長４５０ｎｍ〜６５０ｎｍの範囲で光透過率が９０％以下に低下することが分かる。従って、上記青系顔料の場合と同様に検量線を作成することにより、平滑化層の光透過率を測定することにより、平滑化層の厚さを測定できる。
【００５８】
上記光透過率の測定に用いる透過光としては、波長４５０ｎｍ〜６５０ｎｍでの光透過率が９０％以下となる赤系顔料を用いる場合には、波長５００ｎｍ〜６００ｎｍのグリーンブルーレーザー光を用いることができる。例えば、波長５１５ｎｍのＡｒレーザー光、波長５４４ｎｍのＨｅＮｅレーザー光等を用いることができる。
【００５９】
さらに、図８は、上記顔料に代えて、黄系顔料であるＣ．Ｉ．ピグメントイエロー７４を用いた以外は、図５の場合と同様にして測定した磁気記録媒体前駆体の光透過率の測定結果を示したものである。図８より、波長３５０ｎｍ〜５００ｎｍの範囲で光透過率が９０％以下に低下することが分かる。従って、上記顔料の場合と同様に検量線を作成することにより、平滑化層の光透過率を測定することにより、平滑化層の厚さを測定できる。
【００６０】
上記光透過率の測定に用いる透過光としては、波長３５０ｎｍ〜５００ｎｍでの光透過率が９０％以下となる黄系顔料を用いる場合には、波長４００ｎｍ〜５００ｎｍのブルーレーザー光を用いることができる。例えば、波長４８８ｎｍのＡｒレーザー光、波長４１３ｎｍのＫｒレーザー光、波長４０５ｎｍの半導体レーザー光等を用いることができる。
【００６１】
＜中間層＞
中間層は、高密度記録化のために薄膜化された磁性層を安定して得るために設けられるが、前述の平滑化層２０に中間層の機能を付与することもできる。その場合は、中間層を形成しなくてもよい。中間層の厚さは、０．３μｍ以上１．６μｍ以下が好ましく、０．６μｍ以上１．３μｍ以下がより好ましい。この範囲内であれば、磁性層の厚さむら低減効果及び耐久性向上効果を維持しつつ、磁気テープの全厚が厚くなり過ぎず、テープ１巻当たりの記録容量が低下しないからである。また、中間層は、放射線硬化性樹脂を含有してもよい。
【００６２】
また、中間層には、通常、上記放射線硬化性樹脂を用いる場合、他の樹脂としてバインダ樹脂を含んでもよい。バインダ樹脂としては、例えば熱硬化性樹脂、熱可塑性樹脂、その他の反応性樹脂を用いることができる。具体的には、後述する磁性層に用いるバインダ樹脂と同様の樹脂が使用できる。また、中間層用塗料には、後述する磁性層用塗料で用いる架橋剤と同様の架橋剤を添加することもできる。
【００６３】
中間層用塗料は、例えば、上記放射線硬化性樹脂、光ラジカル重合剤及びその他を有機溶剤とともに混合することにより作製すればよい。上記有機溶剤としては、平滑化層用塗料で用いたものと同様の有機溶剤を使用できる。また、上記中間層用塗料の塗布方法としては特に限定されず、エクストルージョンダイコート、スライドコート、カーテンコート等の塗布方法を用いることができる。さらに、中間層形成工程でも、前述の平滑化層形成工程と同様にして乾燥工程及び平滑化工程を行えばよい。
【００６４】
＜磁性層＞
磁性層の厚さは、１０〜３００ｎｍ以下が好ましい。磁性層の厚さが１０ｎｍ未満では得られる出力が小さく、また均一な磁性層を塗布するのが困難となり、３００ｎｍを超えると短波長信号の解像度が悪くなる場合や、所望の平滑性が得られなくなる場合があるからである。短波長記録特性をさらに向上させるためには、磁性層の厚さは１０〜１５０ｎｍであることがより好ましく、２０〜１００ｎｍが最も好ましい。
【００６５】
磁性層の保磁力は、８０〜３２０ｋＡ／ｍが好ましく、１００〜３００ｋＡ／ｍがより好ましく、１２０〜２８０ｋＡ／ｍがさらに好ましい。磁性層の保磁力が８０ｋＡ／ｍ未満では記録波長を短くすると反磁界減磁で出力低下が起こり、３２０ｋＡ／ｍを越えると磁気ヘッドによる記録が困難になるからである。
【００６６】
磁性層はバインダ樹脂を含有している。バインダ樹脂としては、一般的な熱硬化性樹脂、又は塩化ビニル樹脂、塩化ビニル−酢酸ビニル共重合体、塩化ビニル−ビニルアルコール共重合体、塩化ビニル−酢酸ビニル−ビニルアルコール共重合体、塩化ビニル−酢酸ビニル−無水マレイン酸共重合体、塩化ビニル−水酸基含有アルキルアクリレート共重合体、ニトロセルロース等のセルロース系樹脂、ポリウレタン樹脂等の熱可塑性樹脂を組み合わせたものなどが使用できる。また、前述の平滑化層や中間層に用いる紫外線硬化性樹脂と光ラジカル重合剤とを組み合わせて用いることもできる。
【００６７】
上記バインダ樹脂は、官能基として、−ＣＯＯＨ、−ＳＯ3Ｍ、−ＯＳＯ3Ｍ、−Ｐ＝Ｏ（ＯＭ）3、−Ｏ−Ｐ＝Ｏ（ＯＭ）2〔これらの式中、Ｍは水素原子、アルカリ金属塩基又はアミン塩を示す。〕、−ＯＨ、−ＮＲ1Ｒ2、−Ｎ+Ｒ3Ｒ4Ｒ5〔これらの式中、Ｒ1、Ｒ2、Ｒ3、Ｒ4、Ｒ5は水素又は炭化水素基を示す。〕、エポキシ基等を有しているものが好ましく用いられる。このようなバインダ樹脂を使用すると、磁性粉末等の分散性が向上するからである。２種以上の樹脂を併用する場合には、官能基の極性を一致させるのが好ましく、中でも、−ＳＯ3Ｍ基同士の組み合わせが好ましい。
【００６８】
磁性層への放射線硬化性樹脂の添加は必ずしも必要ではないが、磁場配向後の磁性粉末の配向を乱さない範囲で放射線硬化性樹脂を添加してもよい。磁性層にも放射線硬化性樹脂を添加することにより、より平滑な磁性層を得ることができる。
【００６９】
磁性層における樹脂の含有量は、磁性粉末１００重量部に対して、７〜５０重量部、好ましくは１０〜３５重量部の範囲である。
【００７０】
磁性層用塗料中には、上記樹脂中に含まれる官能基等と結合させて架橋する熱硬化性の架橋剤を添加することが好ましい。この架橋剤としては、トリレンジイソシアネート、ヘキサメチレンジイソシアネート、イソホロンジイソシアネート等や、これらのイソシアネート類とトリメチロールプロパン等の水酸基を複数個有するものとの反応生成物、上記イソシアネート類の縮合生成物等の各種のポリイソシアネートが好ましい。これらの架橋剤は、樹脂１００重量部に対して、通常１〜３０重量部の割合で用いられる。より好ましくは５〜２０重量部である。
【００７１】
磁性層の中に含ませる磁性粉末の平均粒子径は、５ｎｍ以上１５０ｎｍ未満の範囲にあるのが好ましい。この範囲が好ましいのは、平均粒子径が５ｎｍ未満では、粒子の表面エネルギーが大きくなって分散が困難になり、平均粒子径が１５０ｎｍ以上になるとノイズが大きくなるためである。
【００７２】
磁性粉末としては、強磁性鉄系金属磁性粉末、窒化鉄磁性粉末、板状の六方晶Ｂａ−フェライト磁性粉末等が好ましい。
【００７３】
上記強磁性鉄系金属磁性粉末としては特に限定されないが、Ｍｎ、Ｚｎ、Ｎｉ、Ｃｕ、Ｃｏ等の遷移金属を合金成分として含ませてもよい。その中でも、Ｃｏ、Ｎｉが好ましく、特にＣｏは飽和磁化を最も向上できるので好ましい。上記遷移金属元素の含有量としては、鉄に対して、５〜５０原子％とするのが好ましく、１０〜３０原子％とするのがより好ましい。また、磁性粉末の分散性を高めるための焼結防止剤として、イットリウム（Ｙ）、セリウム（Ｃｅ）、イッテルビウム（Ｙｂ）、セシウム（Ｃｓ）、プラセオジウム（Ｐｒ）、サマリウム（Ｓｍ）、ランタン（Ｌａ）、ユウロピウム（Ｅｕ）、ネオジム（Ｎｄ）、テルビウム（Ｔｂ）等から選ばれる少なくとも１種の希土類元素を磁性粉末に混合してもよい。その中でも、セリウム、ネオジムとサマリウム、テルビウム、イットリウムを用いたときに、形状が良好に保持され、磁性粉末表面に均一なセラミック層が形成されるので好ましい。希土類元素の添加量は、鉄に対して、０．２〜２５原子％、好ましくは０．３〜２０原子％、より好ましくは０．５〜１５原子％である。
【００７４】
また、上記窒化鉄磁性粉末としても特に限定されず、形状は針状の他に球状や立方体形状等の不定形のものを用いることができる。粒子径や比表面積については磁気記録用の磁性粉末としての要求特性をクリアするためには、限定した磁性粉末の製造条件とすることが必要である（例えば、特開２０００−２７７３１１号公報参照。）。
【００７５】
上記強磁性鉄系金属磁性粉末及び上記窒化鉄磁性粉末の保磁力は、８０〜３２０ｋＡ／ｍが好ましく、飽和磁化量は、８０〜２００Ａ・ｍ2／ｋｇ（８０〜２００ｅｍｕ／ｇ）が好ましく、１００〜１８０Ａ・ｍ2／ｋｇ（１００〜１８０ｅｍｕ／ｇ）がより好ましい。
【００７６】
上記強磁性鉄系金属磁性粉末及び上記窒化鉄磁性粉末の平均粒子径としては、５ｎｍ以上６０ｎｍ未満が好ましく、８〜４０ｎｍがより好ましい。この範囲が好ましいのは、平均粒子径が５ｎｍ未満となると、保磁力が低下したり、粒子の表面エネルギーが増大するため塗料中での分散が困難になり、平均粒子径が６０ｎｍ以上であると、粒子の大きさに基づく粒子ノイズが大きくなるためである。また、これらの磁性粉末のＢＥＴ比表面積は、３５ｍ2／ｇ以上が好ましく、４０ｍ2／ｇ以上がより好ましく、５０ｍ2／ｇ以上が最も好ましい。上記磁性粉末のＢＥＴ比表面積の上限は、通常１００ｍ2／ｇ以下である。
【００７７】
また、上記強磁性鉄系金属磁性粉末、窒化鉄磁性粉末をＡｌ、Ｓｉ、Ｐ、Ｙ、Ｚｒ又はこれらの酸化物で表面処理して使用してもかまわない。
【００７８】
上記板状の六方晶Ｂａ−フェライト磁性粉末の保磁力は、１２０〜３２０ｋＡ／ｍが好ましく、飽和磁化量は、４０〜７０Ａ・ｍ2／ｋｇ（４０〜７０ｅｍｕ／ｇ）が好ましい。また、平均粒子径（板面方向の大きさ）は１０〜５０ｎｍが好ましく、１０〜３０ｎｍがより好ましく、１０〜２０ｎｍがさらに好ましい。平均粒子径が１０ｎｍ未満となると、粒子の表面エネルギーが増大するため塗料中への分散が困難になり、５０ｎｍを越えると、粒子の大きさに基づく粒子ノイズが大きくなる。また、板状比（板径／板厚）は２〜１０が好ましく、２〜５がより好ましく、２〜４がさらに好ましい。また、上記六方晶Ｂａ−フェライト磁性粉末のＢＥＴ比表面積は、１〜１００ｍ2／ｇが好ましく用いられる。
【００７９】
本発明における平均粒子径は、透過型電子顕微鏡（ＴＥＭ）にて撮影した写真から各粒子の最大径（針状粉では長軸径、板状粉では板径）を実測し、１００個の平均値により求めたものである。また、本発明における磁性粉末の磁気特性は、いずれも試料振動形磁束計で外部磁場１２７３.３ｋＡ／ｍ（１６ｋＯｅ）での測定値をいうものである。
【００８０】
磁性層用塗料は、上記磁性粉末、バインダ樹脂及びその他を有機溶剤とともに混合することにより作製すればよい。上記有機溶剤としては、平滑化層用塗料で用いたものと同様の有機溶剤を使用できる。また、上記磁性層用塗料の塗布方法としては特に限定されず、エクストルージョンダイコート、スライドコート、カーテンコート等の塗布方法を用いることができる。さらに、磁性層形成工程でも、前述の平滑化層形成工程と同様にして乾燥工程及び平滑化工程を行えばよい。
【実施例】
【００８１】
以下、実施例により本発明を詳しく説明するが、本発明はこれに限定されるものではない。
【００８２】
（実施例１）
＜平滑化層用塗料の作製＞
平滑化層用塗料の原料として下記成分を準備し、高速ディスパにて攪拌し、０．３ｍｍのジルコニアビーズを用いたサンドミルで滞留時間６０分として分散処理を行い、ロキテクノ社製の濾過機“ＬＰＳ−ＭＰＸ−０４５”を用いて濾過した後、平滑化層用塗料とした。
【００８３】
・顔料粉末“Ｃ．Ｉ．ピグメントブルー１５：３”（商品名）：０．１６重量部
・放射線硬化性樹脂“ＴＭＰＴＡ”（商品名）：７．４４重量部
（アクリレートモノマー、日本化薬社製）
・シクロヘキサノン：４６重量部
・トルエン：４６重量部
・光ラジカル重合剤“イルガキュア８１９”（商品名）：０．４重量部
（チバガイギー社製）
【００８４】
＜磁性層用塗料の作製＞
磁性層用塗料の原料として下記成分（１）〜（３）を準備し、第１成分を予め高速混合しておき、その混合粉末を連続式２軸混練機で混練した後、第２成分を加えて連続式２軸混練機で少なくとも２段階以上に分けて希釈を行い、０．３ｍｍのジルコニアビーズを用いたサンドミルで滞留時間を４５分として分散処理を行い、これに第３成分を加えて攪拌・濾過した後、磁性層用塗料とした。
【００８５】
（１）第１成分
・磁性粉末（組成：Ｃｏ−Ｆｅ−Ａｌ−Ｙ）：１００重量部
〔Ｃｏ／Ｆｅ：２４原子％、Ａｌ／（Ｆｅ＋Ｃｏ）：４．７重量％、Ｙ／（Ｆｅ＋Ｃｏ）：７．９原子％、σｓ：１３１Ａ・ｍ2／ｋｇ（１３１ｅｍｕ／ｇ）、Ｈｃ：１９７．４ｋＡ／ｍ（２４８０Ｏｅ）、平均粒子径：６０ｎｍ、軸比：５〕
・塩化ビニル−ヒドロキシプロピルアクリレート共重合体：１３重量部
（−ＳＯ3Ｎａ基含有：０．７×１０-4当量／ｇ）
・ポリエステルポリウレタン樹脂：４．５重量部
（−ＳＯ3Ｎａ基含有：１．０×１０-4当量／ｇ）
・粒状アルミナ粉末（平均粒子径：４０ｎｍ）：１０重量部
・メチルアシッドホスフェート：２重量部
・カーボンブラック：３重量部
（平均粒子径：７５ｎｍ、吸油量：７２ｍｌ／１００ｇ）
・テトラヒドロフラン：２０重量部
・メチルエチルケトン／シクロヘキサノン：９重量部
【００８６】
（２）第２成分
・パルミチン酸アミド：１．５重量部
・ステアリン酸ｎ−ブチル：１重量部
・メチルエチルケトン／シクロヘキサノン：３５０重量部
【００８７】
（３）第３成分
・ポリイソシアネート：１．５重量部
・メチルエチルケトン／シクロヘキサノン：２９重量部
【００８８】
＜磁気テープ前駆体の作製＞
図１に示した装置を用いて支持体上に上記平滑化層用塗料をエクストルージョン型コータにて塗布し、乾燥させた後、第１の光透過率測定装置による平滑化層の厚さの測定、平滑化処理及び硬化処理を行って評価用の磁気テープ前駆体を作製した。但し、本実施例では、第２の光透過率測定装置による平滑化層の厚さ測定は行わなかった。
【００８９】
支持体としては東レ社製のポリエチレンテレフタレート（ＰＥＴ）フィルム“ルミラー”（商品名、厚さ：６μｍ）を使用し、このＰＥＴフィルムの上に上記平滑化層用塗料を乾燥、平滑化処理の後の平滑化層の厚さが０．３μｍとなるように塗布した。平滑化層の厚さの調整は、第１の光透過率測定装置による平滑化層の厚さの測定結果に基づき、平滑化層の厚さが０．３μｍ±０．０５μｍとなるように平滑化層用塗料の塗布量を連続的に制御するように行った。
【００９０】
また、平滑化処理に用いる表面加工ロールの表面の中心線平均粗さＲａは０．７ｎｍとし、バックアップロールによる押圧は、常温にて９６ｋＰａの圧力にて行った。放射線の照射は、２４０Ｗのメタルハライドランプを２列備えたフュージョン社製の紫外線照射機を用いて行った。
【００９１】
本実施例における着色材料の含有量は、平滑化層の全重量に対して２．０重量％である。
【００９２】
＜磁気テープの作製＞
次に、上記磁気テープ前駆体の上に上記磁性層用塗料をエクストルージョン型コータにて塗布し、乾燥させた後、平滑化処理、硬化処理及びカレンダ処理を行って評価用の磁気テープを作製した。
【００９３】
上記磁性層用塗料は、磁場配向処理、乾燥、平滑化処理、硬化処理及びカレンダ処理後の磁性層の厚さが１００ｎｍとなるように塗布して磁気シートを作製した。平滑化処理に用いる表面加工ロールの表面の中心線平均粗さＲａは０．７ｎｍとし、バックアップロールによる押圧は、常温にて９６ｋＰａの圧力にて行った。放射線の照射は、２４０Ｗのメタルハライドランプを２列備えたフュージョン社製の紫外線照射機を用いて行った。
【００９４】
このようにして得られた磁気シートを金属ロールからなる７段カレンダで、温度９０℃、線圧１９６ｋＰａの条件でカレンダ処理し、磁気シートをコアに巻いた状態で６０℃にて４８時間エージングして、磁気シートを得た。この磁気シートをスリットマシンにより１２．７ｍｍ幅に裁断し、評価用の磁気テープを作製した。
【００９５】
（実施例２）
着色材料の含有量を平滑化層の全重量に対して１０重量％とし、平滑化層の厚さを１．０μｍ±０．０５μｍとした以外は、実施例１と同様にして、磁気テープ前駆体と磁気テープを作製した。
【００９６】
（実施例３）
着色材料の含有量を平滑化層の全重量に対して１０重量％とし、平滑化層の厚さを０．１μｍ±０．０５μｍとした以外は、実施例１と同様にして、磁気テープ前駆体と磁気テープを作製した。
【００９７】
（実施例４）
着色材料の含有量を平滑化層の全重量に対して０．３重量％とし、平滑化層の厚さを１．０μｍ±０．０５μｍとした以外は、実施例１と同様にして、磁気テープ前駆体と磁気テープを作製した。
【００９８】
（実施例５）
着色材料の含有量を平滑化層の全重量に対して０．３重量％とし、平滑化層の厚さを０．１μｍ±０．０５μｍとした以外は、実施例１と同様にして、磁気テープ前駆体と磁気テープを作製した。
【００９９】
（比較例１）
平滑化層用塗料に着色材料を添加せず、第１の光透過率測定装置による平滑化層の厚さの制御を全く行わず、平滑化層の設定厚さを０．０５μｍとした以外は、実施例１と同様にして、磁気テープ前駆体と磁気テープを作製した。
【０１００】
（比較例２）
平滑化層用塗料に着色材料を添加せず、第１の光透過率測定装置による平滑化層の厚さの制御を全く行わず、平滑化層の設定厚さを１．０μｍとした以外は、実施例１と同様にして、磁気テープ前駆体と磁気テープを作製した。
【０１０１】
（比較例３）
平滑化層を形成せず、支持体の上に直接磁性層用塗料を塗布した以外は、実施例１と同様にして、磁気テープを作製した。本比較例では、支持体自体が磁気テープ前駆体となる。
【０１０２】
実施例１〜５及び比較例１〜３の磁気テープ前駆体と磁気テープとを用いて下記のように特性を評価した。その結果を表１に示す。
【０１０３】
＜磁気テープ前駆体の表面性＞
Ｚｙｇｏ社製の非接触三次元表面粗さ計を用いて、対物レンズの倍率：５０倍、イメージズームの倍率：２倍として、磁気テープ前駆体の平滑化層側の表面粗さを測定した。測定サンプル数は５として、その平均値を表面粗さとした。
【０１０４】
＜磁気テープ前駆体の変形量＞
磁気テープ前駆体を長さ６０ｃｍ、幅１２．７ｍｍに裁断し、温度２０℃、相対湿度５０％の環境にてテープを光学顕微鏡で観察し、テープの幅方向における変形頂部とテープ端部とのｚ軸方向の高さを測定し、変形量とした。
【０１０５】
＜磁気テープのエラー数＞
磁気テープに、ライト幅２０．０μｍ、波長０．３μｍで信号を記録し、リード幅１０．０μｍで再生し、ＡＧＣ（Ａｕｔｏｍａｔｉｃ  Ｇａｉｎ  Ｃｏｎｔｒｏｌ）処理後の再生信号を、Ｓｈｉｂａｓｏｋｕ社製のドロップアウトカウンターに取り込み、平均エンベロープ出力の８．０ｄＢ落ちで且つ約１．８μｍの信号抜けをカウントしてエラー数とした。
【０１０６】
【表１】
2011048886.tif 000003
【０１０７】
表１から、本発明の実施例１〜５では、磁気テープ前駆体の表面性に優れ、その変形量が小さく、さらに、磁気テープのエラー数も少ないことが分かる。
【０１０８】
一方、平滑化層の厚さ制御を行わず、平滑化層の設定厚さを０．０５μｍとした比較例１では、磁気テープ前駆体の表面性が低下し、エラー数も増加した。また、平滑化層の厚さ制御を行わず、平滑化層の設定厚さを１．０μｍとした比較例２では、磁気テープ前駆体の変形量が増加した。さらに、平滑化層を設けなかった比較例３では、エラー数が増加した。なお、比較例３の表面粗さは、支持体そのものの表面粗さを表す。
【産業上の利用可能性】
【０１０９】
本発明は、平滑な磁性層を実現し、高密度記録領域における電磁変換特性が良好で、且つ生産性の高い磁気記録媒体及びその製造方法を提供できる。
【符号の説明】
【０１１０】
１  送り出しロール
２  支持体
３  コータ
４  ドライア
５ａ、５ｂ  前駆体
６  第１の光透過率測定装置
７  表面加工ロール
８  放射線照射装置
９  バックアップロール
１０  第２の光透過率測定装置
１１  巻き取りロール
２０  平滑化層
【図１】
2011048886.tif 000004
【図２】
2011048886.tif 000005
【図３】
2011048886.tif 000006
【図４】
2011048886.tif 000007
【図５】
2011048886.tif 000008
【図６】
2011048886.tif 000009
【図７】
2011048886.tif 000010
【図８】
2011048886.tif 000011